Aガスが拡散可能な固体媒体と、B少なくとも一種の導電性炭素質材料と、C少なくとも一種の有機ポリマーと、D少なくとも一種の一般式I:の粒子状化合物とを含む、少なくとも一個の電極を含むリチウム空気電池であって、これらの変数がそれぞれ次のように:M1は、MoとW、V、Nb、Sbから選ばれ、M2は、FeとAg、Cu、Ni、Mn、ランタノイドから選ばれ、M3は、BとC、N、Al、Si、P、Snから選ばれ、M4は、LiとNa、K、Rb、Cs、Mg、Ca、Srから選ばれ、aは、1~3の範囲であり、bは、0.1~10の範囲であり、cは、0~1の範囲であり、dは、0~1の範囲であり、eは、0~0.5の範囲であり、fは、1~28の範囲であり、また一般式Iの化合物のBET表面積が1~300m2/gの範囲である、定義されるリチウム空気電池。化合物Dが、複合酸化物とヘテロポリ酸とそれらの塩から選ばれる請求項1に記載のリチウム空気電池。化合物Dが、Fe-Ag-X-OとFe-V-X-O、Ag-X-V-O、Ce-X-O、Fe-X-Oただし、Xは、モリブデンとタングステンから選ばれるから選ばれる請求項1または2に記載のリチウム空気電池。有機のポリマーCが、ハロゲン化コポリマーから選ばれる請求項1~3のいずれか一項に記載のリチウム空気電池。固体媒体Aが、金属メッシュとガラス繊維の繊維状の不織布ウェブまたはマット、炭素製ガス拡散媒体から選ばれる請求項1~4のいずれか一項に記載のリチウム空気電池。導電性炭素質材料BのBET表面積が20~1500m2/gの範囲である請求項1~5のいずれか一項に記載のリチウム空気電池。化合物Dの平均一次粒子径が10~50nmの範囲である請求項1~6のいずれか一項に記載のリチウム空気電池。化合物Dが凝集粒子の形であり、該集物の中心径が20nm~50μmである請求項1~7のいずれか一項に記載のリチウム空気電池。Aガスが拡散可能な固体媒体と、B少なくとも一種の導電性炭素質材料と、C少なくとも一種の有機ポリマーと、D少なくとも一種の一般式I:の粒子状化合物を含む電極であって、これらの変数がそれぞれ次のように:M1は、MoとW、V、Nb、Sbから選ばれ、M2は、FeとAg、Cu、Ni、Mn、ランタノイドから選ばれ、M3は、BとC、N、Al、Si、P、Snから選ばれ、M4は、LiとNa、K、Rb、Cs、Mg、Ca、Srから選ばれ、aは、1~3の範囲であり、bは、0.1~10の範囲であり、cは、0~1の範囲であり、dは、0~1の範囲であり、eは、0~0.5の範囲であり、fは、1~28の範囲であり、また一般式Iの化合物のBET表面積が1~300m2/gの範囲である、定義される電極のリチウム空気電池中での利用。有機ポリマーCが、ハロゲン化コポリマーから選ばれる請求項9に記載の利用。固体媒体Aが、金属メッシュとガラス繊維の繊維状の不織布ウェブまたはマット、炭素製ガス拡散媒体から選ばれる請求項9または10に記載の利用。導電性炭素質材料BのBET表面積が20~1500m2/gの範囲である請求項9から11のいずれか一項に記載の利用。化合物Dの平均一次粒子径が10~50nmの範囲である請求項9から12のいずれか一項に記載の利用。化合物Dが凝集粒子の形であり、該凝集物の中心径が20nm~50μmである請求項9から13のいずれか一項に記載の利用。請求項1~8のいずれか一項に記載のリチウム空気電池を用いて装置を運転する方法。上記先行技術から公知の全ての材料は、少なくとも一種の以下の性質:電気触媒活性、化学物質抵抗性、電食化学腐食耐性、機械的安定性、担体材料良上での接着性、導電性カーボンブラックやバインダーとの低い相互作用の面でさらに改善が可能である。したがって、冒頭に定義した電極が見出された。冒頭に定義した電極本発明において本発明の電極と称すは、Aガスが拡散可能な固体媒体本発明において媒体Aまたは担体Aと称すと、B少なくとも一種の導電性炭素質材料と、C少なくとも一種の有機ポリマーと、D少なくとも一種の一般式I:の粒子状化合物を含む電極であって、これらの変数がそれぞれ次のように:M1は、MoとW、V、Nb、Sbから選ばれ、M2は、FeとAg、Cu、Ni、Mn、ランタノイドから選ばれ、M3は、BとC、N、Al、Si、P、Snから選ばれ、M4は、LiとNa、K、Rb、Cs、NH4、Mg、Ca、Srから選ばれ、aは、1~3の範囲であり、bは、0.1~10の範囲あり、cは、0~1の範囲であり、dは、0~1の範囲であり、eは、0~0.5の範囲であり、fは、1~28の範囲であり、また一般式Iの化合物のBET表面積が1~300m2/gの範囲である定義される電極である。